"以下:aセメント6~25質量b少なくとも1の骨材50~90質量、及びc少なくとも1のフルオロオルガニル置換ケイ素化合物0.01~8質量を含む、水硬性混合物。さらに以下:d液化剤0.01~2質量、及び/又はe少なくとも1の他の助剤0.01~1質量を含む、請求項1記載の混合物。セメントが、ポルトランドセメント、コンポジットセメント、ポゾランの割合を有するセメント及び高炉セメントの群から選択されている、請求項1又は2記載の混合物。骨材が、アグリゲート、砂、砂利、砕石、斑岩、石英粉、石灰粉、岩石粉、フライアッシュ、マイクロシリカ及びその他のシリケート添加物又はその混合物の群から選択されており、その際、特に有利には、32mmの最大粒を有するアグリゲート及び/又は5mmの最大粒を有する砂が選択されている、請求項1から3までのいずれか1項記載の混合物。フルオロオルガニル置換ケイ素化合物が、フルオロオルガニル置換シラン及びフルオロオルガニル置換シロキサン又はその混合物の群から選択されており、特に、モノマーフルオロアルキル置換シラン及びフルオロアルキル置換シロキサン又はその混合物の群から選択されている、請求項1から4までのいずれか1項記載の混合物。フルオロオルガニル置換ケイ素化合物が、i一般式I、II、III、IV及び/又はVから誘導されており、かつ、鎖式、環式の、架橋された及び/又は立体架橋された構造を形成する架橋性構造要素を有することができる化合物、その際、少なくとも1の構造は理想化された形において一般式Iに相当し、その際、式Iにおいて、該構造要素は、一般式II、III、IV及び/又はVのアルコキシシランから誘導されており、かつ、Aは、一般式IIから誘導された、該構造要素中のアミノアルキル基H2NCH2fNHgCH2hNHmR7n-に相当し、その際、fは0~6の整数であるが、但し、f=0である場合にはg=0であり、f>0である場合にはg=1であり、hは0~6の整数であり、x=0又は1であり、m=0又は1であり、かつn=0又は1であるが、但し、式IIにおいてnm=0又は2であり、かつ、R7は、1~16個のC原子を有する直鎖、分枝鎖又は環式の二価のアルキル基であり、Bは、一般式IIIから誘導された、該構造要素中のフルオロアルキル基R4-Y-CH2k-に相当し、その際、R4は、1~9個のC原子を有するモノフッ素化、オリゴフッ素化又は過フッ素化アルキル基、又は、モノフッ素化、オリゴフッ素化又は過フッ素アリール基を表し、Yは、CH2基、O基又はS基を表し、R3は、1~8個のC原子を有する直鎖、分枝鎖又は環式アルキル基、又は、アリール基を表し、式III及び/又はVIにおいて、k=0、1又は2であり、かつ、y=0又は1であり、有利には、R4はF3CCF2r-であるが、但し、r=0~18、有利にはr=5であり、Yは、CH2基又はO基であり、かつ有利には、k=1でかつY=-CH2-であり、Cは、一般式IVから誘導された、該構造要素中のアルキル基R5-に相当し、その際、R5は、1~4個のC原子を有する直鎖又は分枝鎖アルキル基、特にメチルであり、かつ、式IVにおいて、u=0又は1であり、Dは、一般式Vから誘導された、該構造要素中のアルキル基R6-に相当し、その際、R6は、上記式において、1~8個のC原子を有する直鎖、分枝鎖又は環式アルキル基を表し、かつ、R1は、式II、III、IV、V及び/又はVIにおいて、相互に無関係に、1~8個のC原子を有する直鎖、分枝鎖又は環式アルキル基、又は、アリール基を表し、有利には、R1は、無関係に、メチル、エチル又はプロピルであり;R2、R3及び/又はR5は、上記式において無関係に、1~4個のC原子を有する直鎖又は分枝鎖アルキル基に相当し、有利には相互に無関係にメチル又はエチルに相当し、かつ、式Iにおいて、HXは酸を表し、その際、Xは無機又は有機酸基であり、その際、x、y及びuは相互に無関係に0又は1であり、かつ、a、b、c、d及びeは、相互に無関係に整数であるが、但し、a≧0、b≧0、c≧0、d≧0、e≧0であり、かつ、abcd≧2、有利にはabcd≧4、特に有利にはabcd≧10であり、かつ、Xは、例えば塩化物イオン、硝酸イオン、ギ酸イオン又は酢酸イオンを含むか、又は、ii上記の一般式II、III、IV及びVのアルコキシシランのうち少なくとも2つから誘導された、オルガノシロキサン共縮合物又はブロック共縮合物又はその混合物であって、有利には、式II及びIIIからのモル比1:≦3.5で誘導されているか、又は、a、b、c及びdは式II、III、IV及びVのアルコキシシランのモルにおいて、モル比0.1≦[a/bcd]、特に0.25≦[a/bcd]≦6000、有利には1≦[a/bcd]≦3であるが、但し、a>0、b>0、c≧0及びd≧0であるか、又は、iii一般式VIのモノマーフルオロオルガニル置換ケイ素化合物であって、その際、R4、Y、R1、R3、k及びyは上記の意味を有し、有利には、トリデカフルオロ-1,1,2,2-テトラヒドロオクチルトリメトキシシラン並びにトリデカフルオロ-1,1,2,2-テトラヒドロオクチルトリエトキシシランであるものとし、及び/又は一般式VIの複数のモノマー化合物の混合物の群から選択されている、請求項1から5までのいずれか1項記載の混合物。フルオロオルガニル置換ケイ素化合物が、液体モノマー化合物として、又は溶解して、又は水性分散液又はエマルションとして、又はペースト状ないしクリーム状の調製物として存在しており、有利には、2.5~90質量のフルオロオルガニル置換シラン及び/又はシロキサンの作用物質含分を有するフルオロオルガニル置換シラン及び/又はシロキサンの水性分散液又はエマルションとして存在している、請求項1から6までのいずれか1項記載の混合物。混合物が1~20質量の水を含む、請求項1から7までのいずれか1項記載の混合物。請求項8記載の混合物の製造法において、請求項1から7までのいずれか1項記載の混合物に水を加え、かつ混合装置内で混合することを特徴とする方法。材料、特に部材、コンクリート物品又は成形体を製造するための、請求項1から8までのいずれか1項記載の混合物、又は請求項9記載の方法により製造された混合物の使用。装飾用コンクリートを製造するための、請求項1から8までのいずれか1項記載の混合物、又は請求項9記載の方法により製造された混合物の使用。水硬性混合物、特に、セメント6~25質量、少なくとも1の骨材50~90質量、並びに場合により水1~20質量及び/又は液化剤0.01~2質量及び/又は少なくとも1の他の助剤0.01~1質量を含む混合物の未硬化物変性のための、フルオロオルガニル置換ケイ素化合物の使用。請求項1から8までのいずれか1項記載の混合物、又は請求項9記載の方法により製造された混合物を使用して製造された、材料、特に部材、コンクリート物品又は成形体。実施例使用するモルタル試験体を、市販のQuickMix社製万能モルタルDINV18580によるモルタル群II、DINV18550によるモルタル群PIIから調製した。そのために、該モルタル各約100gを水約24mlと緊密に撹拌した。実施例にそれぞれ記載した添加剤を、それぞれ調合水中に予備分散させた。生じた混合物をPE型枠内に充填し、25°Cで24時間乾燥させ、次いで型枠を外し、さらに25°Cで28日間硬化させた。汚れ特性をDINENISO10545-14に依拠して測定した。該試験については以下に詳説する。質量での表記は、それぞれ完全乾燥混合物の質量に関するものである。フルオロアルキルシランベースの添加剤の製造を、DE19955047の実施例1の記載通りに行うことができる:モル比1:3の、DYNASYLANTRIAMON-[N’-2-アミノエチル-2-アミノエチル]-3-アミノプロピルトリメトキシシラン及びDYNASYLANF8261トリデカフルオロ-1,1,2,2-テトラヒドロオクチルトリエトキシシランからの、水溶性の縮合物ないし共縮合物の製造装置:蒸留装置、内部温度計、計量供給装置を備えた加熱可能な撹拌器型反応器実施:TRIAMO26.5g、F8261153.0g及びエタノール60gを装入し、還流約80°Cで2時間撹拌する。引き続き、約50°Cで前加水分解用の水を添加する。反応混合物を還流約78°Cで8時間加水分解させる。その後、ギ酸8516.3gを約50°Cで計量供給し、水860gを添加する。その後、生成物は僅かに混濁している。生じた加水分解アルコール及びエタノール60gを真空下に留去する。圧力:160~130ミリバール内部温度:48~50°C生成物を29-Si-NMR分析により調べたところ、結果は以下の通りであった:さらに、中央粒径D50を求めたところレーザー光散乱、0.0374μmであった。実施例1比較例モルタル試験体を上記の通りに製造した。その際、添加剤を使用しなかった。実施例2モルタル試験体を上記の通りに製造した。調合水中に、添加前に、上記の通りDE19955047の実施例1に記載に従って製造した水性フルオロアルキルシラン配合物3質量を分散させた。実施例3モルタル試験体を上記の通りに製造した。調合水中に、添加前に、3,3,4,4,5,5,6,6,7,7,8,8,8-トリデカフルオロオクチル-トリエトキシシラン3質量を分散させた。実施例4比較例モルタル試験体を上記の通りに製造した。調合水中に、添加前に、オクチルトリエトキシシラン50質量を含有するo/wエマルション2質量を分散させた。評価イージートゥクリーン特性:硬化させたモルタル試験体の表面上型枠に接していた面Schalseite上ではないに、汚れ物質であるコーヒーブラック、加糖、低温、コーラ、赤ワイン並びにオリーブオイル一滴ずつ約0.5mlを施与した。25°Cで作用時間1時間が経過した後、表面を軟らかい布で拭き取り、完全脱塩水を3分間当てた。最後に、水を軟らかい布で拭き取り、表面の汚れを乾燥後に目視により評価する。その際、5は汚れが視認不可能であることを表し、4は汚れが薄く視認可能であることを表し、3は汚れが視認可能であることを表し、2は汚れが明らかに視認可能であることを表し、1は汚れが濃く視認可能であることを表す。未処理の比較試験体に対して明らかな改善が達成された場合にのみ、良好なイージートゥクリーン特性と言える。3つの水性の汚れ物質コーヒー、コーラ、赤ワインがそれぞれ4又は5を達成し、かつ同時にオリーブオイルが未処理の比較試験体に対して明らかな改善を達成した場合には、極めて良好なイージートゥクリーン特性と言える。第1表に、汚れ試験の結果を示す。上記の定義によれば、実施例3からの本発明による混合物において極めて良好なイージートゥクリーン特性が達成され、かつ、実施例2からの本発明による混合物において良好なイージートゥクリーン特性が達成されることが明らかとなった。これに対して、フッ素不含のアルキルシランのみを含有する比較混合物4は、清浄特性の改善を示さない。"